(57)【特許請求の範囲】
【請求項１】
有機繊維で構成される基布の少なくとも片面上に、赤外線吸収剤と赤外線吸収剤以外の平均１次粒子径が２０〜５０μｍのシリカ粒子からなる無機微粒子とを含む樹脂層が積層されてなり、かつ前記樹脂層の表面において、前記無機微粒子が露出していることを特徴とする蓄熱性布帛。
【請求項２】
前記有機繊維がポリエステル繊維である、請求項１に記載の蓄熱性布帛。
【請求項３】
前記基布が織物または編物である、請求項１または請求項２に記載の蓄熱性布帛。
【請求項４】
前記基布に撥水加工および／またはカレンダー加工が施されてなる、請求項１〜３のいずれかに記載の蓄熱性布帛。
【請求項５】
前記赤外線吸収剤がカーボンブラックである、請求項１〜４のいずれかに記載の蓄熱性布帛。
【請求項６】
前記樹脂層が、基布の少なくとも片面上に部分的に付着している、請求項１〜５のいずれかに記載の蓄熱性布帛。
【請求項７】
通気度が０．２ｃｃ／ｃｍ２・ｓｅｃ以上である、請求項１〜６のいずれかに記載の蓄熱性布帛。
【請求項８】
布帛の、樹脂層を積層した面において、摩擦帯電圧が３５００Ｖ以下である、請求項１〜７のいずれかに記載の蓄熱性布帛。
【請求項９】
請求項１〜８のいずれかに記載の蓄熱性布帛を用いてなる、スポーツウエア、アウトドアウエア、レインコート、紳士衣服、婦人衣服、作業衣、防護服、人工皮革、履物、鞄、カーテン、テント、寝袋、防水シート、およびカーシートの群より選ばれるいずれかの繊維製品。
【発明の詳細な説明】
【技術分野】
【０００１】
本発明は、優れた蓄熱性と優れた肌触りとを有する蓄熱性布帛および該蓄熱性布帛を用いてなる繊維製品に関する。
【背景技術】
【０００２】
従来、布帛の保温性を高めるために、布帛の厚さを厚くする、布帛の組織密度を上げる、濃色に染めるといった方法が一般に行われてきた。しかしながら、かかる方法で得られた布帛では、風合いがよくないという問題や、濃色品しか得られないという問題があった。
【０００３】
また最近では、赤外線吸収剤を含む樹脂層を布帛に積層した蓄熱性布帛が提案されている（例えば、特許文献１参照）。しかしながら、かかる方法で得られた布帛では、樹脂層を積層した表面の摩擦係数が大きく、肌触りがよくないという問題があった。
【先行技術文献】
【特許文献】
【０００４】
【特許文献１】特開２００３−９６６６３号公報
【発明の概要】
【発明が解決しようとする課題】
【０００５】
本発明は上記の背景に鑑みなされたものであり、その目的は優れた蓄熱性と優れた肌触りとを有する蓄熱性布帛および該蓄熱性布帛を用いてなる繊維製品を提供することにある。
【課題を解決するための手段】
【０００６】
本発明者は、基布の片面に赤外線吸収剤と赤外線吸収剤以外の無機微粒子とを含む樹脂層を積層すると、赤外線吸収剤のみを含む樹脂層を積層した場合と比較して、肌触りが向上することを見出し、さらに鋭意検討を重ねることにより本発明を完成するに至った。
【０００７】
かくして、本発明によれば「有機繊維で構成される基布の少なくとも片面上に、赤外線吸収剤と赤外線吸収剤以外の平均１次粒子径が２０〜５０μｍのシリカ粒子からなる無機微粒子とを含む樹脂層が積層されてなり、かつ前記樹脂層の表面において、前記無機微粒子が露出していることを特徴とする蓄熱性布帛。」が提供される。
【０００８】
その際、前記有機繊維がポリエステル繊維であることが好ましい。また、前記基布が織物または編物であることが好ましい。また、前記基布に撥水加工および／またはカレンダー加工が施されていることが好ましい。また、前記赤外線吸収剤がカーボンブラックであることが好ましい。また、前記樹脂層が、基布の少なくとも片面上に部分的に付着していることが好ましい。また、蓄熱性布帛の通気度が０．２ｃｃ／ｃｍ２・ｓｅｃ以上であることが好ましい。
【０００９】
また、本発明によれば、前記の蓄熱性布帛を用いてなる、スポーツウエア、アウトドアウエア、レインコート、紳士衣服、婦人衣服、作業衣、防護服、人工皮革、履物、鞄、カーテン、テント、寝袋、防水シート、およびカーシートの群より選ばれるいずれかの繊維製品が提供される。
【発明の効果】
【００１０】
本発明によれば、優れた蓄熱性と優れた肌触りとを有する蓄熱性布帛および該蓄熱性布帛を用いてなる繊維製品が得られる。
【発明を実施するための形態】
【００１１】
本発明の蓄熱性布帛において、有機繊維で構成される基布の少なくとも片面（好ましくは片面のみ）上に、赤外線吸収剤と、赤外線吸収剤以外の無機微粒子（以後、単に「無機微粒子」ということもある。）とを含む樹脂層が積層されている。
【００１２】
ここで、基布を構成する有機繊維は特に限定されず、ポリエステル繊維、アセテート繊維、ポリアミド繊維、アラミド繊維、炭素繊維、綿や羊毛などの天然繊維などいずれでもよい。なかでも、ポリエチレンテレフタレートやポリトリメチレンテレフタレート、ポリブチレンテレフタレート、ポリ乳酸、ステレオコンプレックスポリ乳酸、第３成分を共重合させたポリエステルなどからなるポリエステル繊維が５０重量％以上（特に好ましくは１００重量％）基布に含まれることがリサイクル性の点で好ましい。なお、かかるポリエステルとしては、マテリアルリサイクルまたはケミカルリサイクルされたポリエステルや、特開２００９−０１６９４号公報に記載された、バイオマスすなわち生物由来の物質を原材料として得られたモノマー成分を使用してなるポリエチレンテレフタレートであってもよい。さらには、特開２００４−２７００９７号公報や特開２００４−２１１２６８号公報に記載されているような、特定のリン化合物およびチタン化合物を含む触媒を用いて得られたポリエステルでもよい。該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１３】
前記基布を構成する繊維形態は特に限定されないが、長繊維（マルチフィラメント糸）であることが好ましい。単繊維の断面形状も特に限定されず、丸、三角、扁平、中空など公知の断面形状でよい。また、通常の空気加工、仮撚捲縮加工が施されていてもさしつかえない。特に、優れた蓄熱性を得る上で仮撚捲縮加工を施すことは好ましいことである。単糸繊維繊度、総繊度、フィラメント数は特に限定されないが、優れた蓄熱性を得る上で、それぞれ単糸繊維繊度０．０００１〜２．０ｄｔｅｘ（より好ましくは０．０００１〜０．９ｄｔｅｘ）、総繊度３０〜２００ｄｔｅｘ（より好ましくは３０〜７０ｄｔｅｘ）、フィラメント数３０〜２００本（より好ましくは６０〜２００本）の範囲内であることが好ましい。単糸繊維径が１μｍ以下の、ナノファイバーと称される超極細繊維であってもよい。
【００１４】
前記基布の布帛組織は特に限定されず織物、編物、不織布などいずれでもよい。特に蓄熱性を高める上で、前記基布が、編密度が３０〜１５０コース／２．５４ｃｍかつ２０〜１３０ウエール／２．５４ｃｍの編物であるか、下記式により定義されるカバーファクターＣＦが３００〜３５００（より好ましくは３００〜１０００）の織物であることが好ましい。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００１５】
ここで、織物組織および編物組織としては特に限定されないが、よこ編組織としては、平編、ゴム編、両面編、パール編、タック編、浮き編、片畔編、レース編、添え毛編等が例示され、たて編組織としては、シングルデンビー編、シングルアトラス編、ダブルコード編、ハーフ編、ハーフベース編、サテン編、ハーフトリコット編、裏毛編、ジャガード編等などが例示され、織物組織としては、平織、綾織、朱子織等の三原組織、変化組織、たて二重織、よこ二重織等の片二重組織、たてビロードなどが例示されるがこれらに限定されない。層数も単層でもよいし、２層以上の多層でもよい。なお、これらの織物や編物は常法により製造することができる。
【００１６】
また、前記基布には、通常の染色加工、減量加工、起毛加工、撥水加工、カレンダー加工、エンボス加工、蓄熱加工、吸汗加工などの後加工を適宜施しても良い。なかでも、優れた蓄熱性を得る上で撥水加工および／またはカレンダー加工を施すことが好ましい。
前記基布の目付としては、３０〜９００ｇｒ／ｍ２の範囲内であることが好ましい。該目付が３０ｇｒ／ｍ２よりも小さいと蓄熱性が損われるおそれがある。逆に、該目付が９００ｇｒ／ｍ２よりも大きいと軽量性が損われるおそれがある。
【００１７】
本発明の蓄熱性布帛において、有機繊維で構成される基布の少なくとも片面（好ましくは片面のみ）上に、赤外線吸収剤と、赤外線吸収剤以外の無機微粒子とを含む樹脂層が積層されている。
【００１８】
ここで、樹脂層に含まれる赤外線吸収剤としては、波長７００〜２０００ｎｍの赤外線領域で１０％以上の吸収率を有する物質であれば特に限定されず、金属酸化物系微粒子、カーボンブラック、有機化合物の赤外線吸収色素などが例示される。特に、優れた赤外線吸収性能を得る上で、また、優れた意匠性を得る上でカーボンブラックが好ましい。また、驚くべきことに、カーボンブラックは制電性をも有している。その際、制電性としては摩擦帯電圧が３５００Ｖ以下（より好ましくは３０００Ｖ以下）であることが好ましい。
【００１９】
前記樹脂層に赤外線吸収剤が含まれない場合は、十分な蓄熱性が得られず好ましくない。
樹脂層に含まれる赤外線吸収剤の含有量としては、樹脂層の樹脂重量対比（固形分比）０．５重量％以上（より好ましくは０．５〜３０重量％）であることが好ましい。赤外線吸収剤の含有量が０．５重量％未満の場合、十分な蓄熱性が得られないおそれがある。
【００２０】
一方、樹脂層に含まれる、赤外線吸収剤以外の無機微粒子としては、シリカ粒子、酸化チタン粒子などが例示される。特にシリカ粒子が好ましい。その際、かかるシリカ粒子としては、平均１次粒子径（ＢＥＴ法により測定される球相当径）が１〜５０μｍのシリカ粒子が好ましい。
【００２１】
樹脂層に含まれる前記無機微粒子の含有量としては、樹脂層の樹脂重量対比（固形分比）１．０重量％以上（より好ましくは１．０〜１０．０重量％）であることが好ましい。前記無機微粒子の含有量が１．０重量％未満の場合、優れた肌触りが得られないおそれがある。
【００２２】
なお、樹脂層に前記無機微粒子を含有させることにより布帛の肌触りが向上する理由については、樹脂層に露出（突起）した前記無機微粒子により人体（肌）と布帛との接触面積が小さくなり摩擦係数が小さくなるためではないかと推定している。
【００２３】
また、驚くべきことに、樹脂層に前記無機微粒子を含有させることにより布帛の蓄熱性が向上する。その理由についてはまだ明らかにされていないが、樹脂層に含まれる赤外線吸収剤と前記無機微粒子との相乗作用により、樹脂層に前記無機微粒子が露出（突起）しやすくなり、かかる突起により形成される凹凸と人体（肌）との間に空気層ができ、蓄熱性が向上するのではないかと推定している。
【００２４】
前記樹脂層を形成する樹脂の種類としては、ウレタン樹脂、アクリル樹脂、ポリエステル樹脂、シリコーン樹脂、塩化ビニル樹脂、ナイロン樹脂など公知のバインダー樹脂でよい。また、樹脂の基布に対する付着量は、樹脂固形分基準で基布に対して０．０１〜４０ｇ／ｍ２（より好ましくは５〜３０ｇ／ｍ２）の範囲内であることが好ましい。
【００２５】
ここで、優れた肌触りを得る上で、前記樹脂層の表面において、前記無機微粒子が露出していることが好ましい。また、かかる樹脂層は基布全面に付着していてもよいが、特開２００３−９６６６３号公報に記載されているように、格子状、飛島状、市松格子状、縞上など、基布の少なくとも片面（好ましくは片面のみ）上に部分的に付着していると、樹脂層が積層されていない個所の通気性が高まるので、ムレ感を低減することができ好ましい。その際、蓄熱性布帛の通気性としては０．２ｃｃ／ｃｍ２・ｓｅｃ以上（好ましくは０．２〜５．０ｃｃ／ｃｍ２・ｓｅｃ）であることが好ましい。
【００２６】
本発明の蓄熱性布帛は例えば以下の製造方法により製造することができる。すなわち、前記の基布に、赤外線吸収剤と、赤外線吸収剤以外の無機微粒子とを含む樹脂配合組成物を付与する。
その際、かかる配合組成物は水系、溶剤系のいずれで構成してもよいが、加工工程の作業環境上水系の方が好ましい。溶剤としては、トルエン、イソプロピルアルコール、ジメチルホルムアミド、メチルエチルケトン、酢酸エチルなどが例示される。この配合組成物には、エポキシ系などの架橋剤を併用してもよい。さらに、基布本体に対する付着性を向上させる等の目的で適当な添加剤をさらに配合してもよい。
【００２７】
基布への配合組成物の付与手段としては、グラビヤコーテイング法、スクリーンプリント法などの、公知の付与手段を用いることができる。
かくして得られた蓄熱性布帛は優れた蓄熱性だけでなく優れた肌触りをも有する。また、樹脂層が部分的に積層している場合は優れた通気性を有する。さらには、赤外線吸収剤としてカーボンブラックを用いる場合は、優れた制電性をも有する。
【００２８】
次に、本発明の繊維製品は、前記の蓄熱性布帛を用いてなる、スポーツウエア、アウトドアウエア、レインコート、紳士衣服、婦人衣服、作業衣、防護服、人工皮革、履物、鞄、カーテン、テント、寝袋、防水シート、およびカーシートの群より選ばれるいずれかの繊維製品である。なお、赤外線吸収剤と、赤外線吸収剤以外の無機微粒子とを含む樹脂層が人体側に位置するよう、前記の蓄熱性布帛を用いることが好ましい。
かかる繊維製品は前記の蓄熱性布帛を用いているので、優れた蓄熱性だけでなく優れた肌触りをも有するので、冬場や極寒作業室など寒い環境下で好適に使用される。
【実施例】
【００２９】
本発明の実施例および比較例を詳述するが、本発明はこれらによって限定されるものではない。
＜目付＞
ＪＩＳＬ１０９６  ６．４により測定した。
＜蓄熱性＞
２３℃、４５％ＲＨの環境下で、発泡スチロール製試料台の上に試料を設置し、該試料と試料台との間に熱電対温度センサーを挿入した。
次いで、試料表面（基布表面）の上方３０ｃｍの距離から試料表面を、Ｐａｎａｓｏｎｉｃ社製写真用ランプ「ＰＲＦ−５００ＷＢ」で１０分間照射し、前記熱電対温度センサーで温度を測定した。
＜通気性＞
ＪＩＳ  Ｌ１０９６  ６．２７．１  Ａ法（フラジール法）により通気性（ｃｃ／ｃｍ２・ｓｅｃ）を測定した。
＜織物のカバーファクターＣＦ＞
下記式により、織物のカバーファクターＣＦを算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
＜肌触り＞
試験者３人が、布帛の樹脂層が形成された面の肌触りを官能評価し、下記の３段階に評価した。
「肌触りが優れている。」：布帛面の摩擦係数が小さく、肌触りが優れている。
「普通」：普通である。
「肌触りが悪い。」：布帛面の摩擦係数が大きく、肌触りが悪い。
＜摩擦帯電圧＞
ＪＩＳ  Ｌ１０９６により摩擦帯電圧（Ｖ）を測定した。
【００３０】
［実施例１］
ポリエチレンテレフタレートマルチフィラメント仮撚捲縮加工糸５６ｄｔｅｘ／７２ｆｉｌを経糸および緯糸に用いて公知の平組織の生機を織成した後、撥水加工剤を含む通常の染色工程にて分散染料により青色に染色した後、カレンダー加工を施すことにより、基布（目付７８ｇｒ／ｍ２、ＣＦ１８３０）を得た。
次いで、カーボンブラック（平均１次粒子径０．１μｍ）を固形分比で５重量％、シリカ粒子（平均１次粒子径２０μｍ）を固形分比で２０重量％含有するウレタン系樹脂を、通常のグラビアプリントロール機を使用して、前記基布のカレンダー加工を施された面に、格子状にプリントすることにより樹脂層層を積層し、蓄熱性布帛を得た。
得られた布帛は、蓄熱性評価で下記の比較例１で得られたものより４．９℃高く、蓄熱性に優れたものであった。また、摩擦帯電圧２６００Ｖ、通気性は１．７ｃｃ／ｃｍ２・ｓｅｃであった。また、肌触りが優れていた。
次いで、該布帛を、樹脂層が人体側に位置するように用いてＴシャツ（スポーツウエア）を得て使用したところ、蓄熱性に優れ、また、ムレ感もなく、さらには、肌触りもよく着用快適性に優れるものであった。
【００３１】
［比較例１］
実施例１において、樹脂層を積層しないこと以外は実施例１と同様にした。
【００３２】
［比較例２］
実施例１において、ウレタン系樹脂にシリカ粒子を含有させないこと以外は実施例１と同様にした。
得られた布帛は、比較例１で得られたものより４．５℃高く、蓄熱性に優れたものであった。また、摩擦帯電圧２５００Ｖ、通気性は１．７ｃｃ／ｃｍ２・ｓｅｃであったが、裏面（樹脂層が積層された面）の肌触りが悪く着用快適性におとるものであった。
【産業上の利用可能性】
【００３３】
本発明によれば、優れた蓄熱性と優れた肌触りとを有する蓄熱性布帛および該蓄熱性布帛を用いてなる繊維製品が提供され、その工業的価値は極めて大である。